Brevet FR3152021A1 — publié le 20250214

Nouveaux accélérateurs pour liants comprenant du laitier granulé de haut fourneau et du sulfate de calcium La présente invention concerne une composition d’adjuvant comprenant, par rapport à la masse totale de la composition d’adjuvant : - de 1% à 60% en masse d’un sel de calcium, et - du laitier cristallisé de haut fourneau et/ou un sel d’aluminium. La présente invention concerne également une composition de liant hydraulique et une composition hydraulique comprenant une telle composition d’adjuvant. Figure pour l'abrégé : Aucune Nouveaux accélérateurs pour liants comprenant du laitier granulé de haut fourneau et du sulfate de calcium La présente invention concerne une combinaison spécifique d’adjuvants pour les liants hydrauliques comprenant principalement du laitier granulé de haut fourneau et du sulfate de calcium, et notamment pour les ciments sursulfatés. La présente invention concerne également les compositions comprenant ladite combinaison d’adjuvants et les liants hydrauliques comprenant principalement du laitier granulé de haut fourneau et du sulfate de calcium, et notamment les ciments sursulfatés. La présente invention concerne en outre l’utilisation de ladite combinaison d’adjuvants pour améliorer les résistances mécaniques en compression d’une composition hydraulique ou de liant hydraulique à base de laitier granulé de haut fourneau et de sulfate de calcium, et notamment à base de ciment sursulfaté. Les compositions cimentaires usuelles comprennent une proportion importante de clinker. Par exemple, la plupart des ciments courants définis dans la norme EN 197-1:2011 « Composition, spécifications et critères de conformité des ciments courants » comprend au moins 65 % en poids de clinker. On recherche à abaisser la teneur en clinker des compositions cimentaires afin de réduire les émissions de gaz à effet de serre liées à leur production (empreinte carbone), tout en maintenant leurs propriétés mécaniques et rhéologiques. On recherche également la possibilité d’utiliser des ciments résistants aux agents tels que les sulfates, notamment pour les travaux en environnement agressif, mais également des ciments à faible chaleur d’hydratation destinés aux structures massives sujettes aux risques de fissuration d’origine thermique. Pour ces applications, on distingue en particulier les liants et ciments comprenant majoritairement des laitiers granulés de hauts fourneaux et comprenant également une teneur en sulfate de calcium significativement élevée (typiquement comprise entre 5% et 20% en masse), et notamment les ciments sursulfatés (CSS), décrits dans la norme EN 15743:2010+A1:2015. Cependant, de telles proportions de laitiers granulés de hauts fourneaux et de sulfate de calcium induisent une baisse des résistances mécaniques en compression à court terme, en particulier des résistances mécaniques en compression à 24 heures. Or, les adjuvants connus pour améliorer les résistances mécaniques en compression d’une composition hydraulique à base d’une composition de liant hydraulique à teneur élevée en clinker ne sont pas assez performants pour améliorer les résistances mécaniques en compression d’une composition hydraulique majoritairement à base de laitier granulé de haut fourneau et de sulfate de calcium, et notamment à base de ciment sursulfaté. Il existe donc un besoin pour de nouveaux adjuvants permettant d’améliorer les résistances mécaniques en compression, de préférence à court terme (par exemple à 24 heures), des compositions hydrauliques à base de laitier granulé de haut fourneau et de sulfate de calcium, qui ne détériorent pas les autres propriétés de ces compositions hydrauliques, en particulier leur ouvrabilité dans le temps. Par exemple, pour des applications de type bétons prêts à l’emploi (BPE), le maintien d’ouvrabilité usuellement requis est de 2 heures. Pour des applications spécifiques de grands chantiers (parois moulées par exemple), le maintien d’ouvrabilité requis peut aller jusqu’à 8 heures. La présente invention concerne donc une composition d’adjuvant comprenant, par rapport à la masse totale de la composition d’adjuvant : - de 1% à 60% en masse d’un sel de calcium, et - du laitier cristallisé de haut fourneau et/ou un sel d’aluminium. En effet, les inventeurs ont découvert de façon surprenante que la combinaison de laitier cristallisé de haut fourneau et/ou d’un sel d’aluminium avec un sel de calcium améliore l’effet du sel de calcium sur les résistances mécaniques en compression, en particulier les résistances mécaniques en compression à court terme. Ils ont donc découvert une synergie entre ces composés, qui permet de significativement accroitre la résistance mécanique en compression, en particulier à court terme, de compositions hydrauliques à base de composition de liant hydraulique comprenant majoritairement du laitier granulé de haut fourneau et du sulfate de calcium, par exemple les ciments sursulfatés. Composition d’adjuvant De préférence, le sel de calcium est choisi parmi le chlorure de calcium, le nitrate de calcium, le dihydroxyde de calcium, le sulfate de calcium, l’oxalate de calcium, l’acétate de calcium, le thiocyanate de calcium, de préférence le sel de calcium est le dihydroxyde de calcium. De préférence, le sel d’aluminium est choisi parmi le carbonate d’aluminium, le chlorure d’aluminium, le nitrate d’aluminium, le trihydroxyde d’aluminium, le sulfate d’aluminium, l’oxalate d’aluminium, l’acétate d’aluminium, le thiocyanate d’aluminium, de préférence le sel d’aluminium est le trihydroxyde d’aluminium. Par laitier cristallisé de haut fourneau, on entend au sens de la présente invention un sous-produit de l’industrie sidérurgique lors de la fabrication de la fonte dans les hauts fourneaux, formé de constituants non ferreux, des fondants et des cendres de coke, et qui a été refroidi lentement afin d’être cristallisé. Le laitier cristallisé de haut fourneau, de par sa faible teneur en phase amorphe (moins de deux tiers en masse), n’est pas considéré comme un liant hydraulique. Selon le processus de refroidissement du laitier en fusion, on distingue donc deux familles : - le laitier cristallisé, obtenu par un refroidissement lent qui le transforme en une roche dure artificielle et chimiquement stable ; et - le laitier vitrifié (granulé) obtenu par un refroidissement brutal à l'eau, qui lui confère une structure vitreuse (amorphe) lui permettant de développer des propriétés de liant hydraulique. Typiquement, le laitier cristallisé de haut fourneau comprend (ou est constitué) de 0% à 40% en masse de phase amorphe et de 60% à 100% en masse de phase cristalline, par rapport à la masse totale de laitier cristallisé de haut fourneau, de préférence de 0% à 20% en masse de phase amorphe et de 80% à 100% en masse de phase cristalline, préférentiellement de 1% à 10% en masse de phase amorphe et de 90% à 99% en masse de phase cristalline. Les teneurs en phases minéralogiques sont déterminées par la technique de diffraction des rayons X. Cette technique permet de déterminer la nature et la proportion des phases cristallines et d’en déduire la proportion de phase amorphe et la quantification de ces phases est réalisée par affinement RIETVELD. Par opposition, le laitier granulé de haut fourneau tel que celui compris dans les CSS, est obtenu par refroidissement brutal de manière à le vitrifier ; il est très majoritairement amorphe. Le laitier cristallisé de haut fourneau est de préférence tel que défini dans la norme expérimentale française P18-302 publiée par l’AFNOR en décembre 1991. Typiquement, un laitier cristallisé de haut fourneau est composé essentiellement de chaux (CaO) entre 35% et 50% en masse, de silice (SiO 2 ) entre 27% et 39% en masse, d’alumine (Al 2 O 3 ) entre 8% et 24% en masse, et de magnésie (MgO) moins de 12% en masse. Il contient également 5% ou moins en masse d’oxyde de fer (Fe 2 O 3 ) et 2% ou moins en masse de soufre S. De préférence, la taille des particules de laitier cristallisé de haut fourneau est comprise entre 10 nm et 500 µm, de préférence entre 0,2 µm et 400 µm. La taille des particules de laitier cristallisé de haut fourneau est déterminée par granulométrie laser, méthode basée sur le principe de diffraction d’un faisceau laser par des particules en suspension dans un milieu porteur. De préférence, le laitier cristallisé de haut fourneau est moulu. La surface spécifique des particules de laitier cristallisé de haut fourneau moulu est de préférence comprise entre 2000 et 10000 cm 2 /g, de préférence entre 4000 et 9000 cm 2 /g, plus préférentiellement, entre 4000 et 6000 cm 2 /g, mesurée avec la méthode par perméabilité à l’air (méthode Blaine) selon la norme EN 196-6. De préférence, la teneur en sel de calcium est comprise entre 5% et 50% en masse, de préférence entre 8% et 40% en masse, de préférence entre 10% et 35% en masse, de préférence entre 15% et 30% en masse, de préférence entre 18% et 25% en masse par rapport à la masse totale de la composition d’adjuvant. De préférence, la teneur en laitier cristallisé de haut fourneau et/ou en sel d’aluminium est comprise entre 0,5% et 40% en masse, de préférence entre 1% et 30% en masse, de préférence entre 2% et 20% en masse, de préférence entre 3% et 15% en masse, de préférence entre 4% et 10% en masse, par rapport à la masse totale de la composition d’adjuvant. De préférence, le ratio massique entre la teneur massique en sel de calcium et la teneur massique en laitier cristallisé de haut fourneau et/ou en sel d’aluminium est compris entre 0,02 et 40, de préférence entre 0,5 et 20, de préférence entre 0,7 et 10, de préférence entre 1 et 8, de préférence entre 1,2 et 5, de préférence entre 1,5 et 3. De préférence, la composition d’adjuvant se présente sous la forme d’une suspension, de préférence aqueuse, ou d’une poudre, et préférentiellement, est sous la forme d’une suspension aqueuse. Lorsque la composition d’adjuvant est sous la forme d’une poudre, elle peut en outre comprendre un composé additionnel sous forme de poudre. Ce composé additionnel est de préférence choisi parmi le carbonate de calcium broyé, le carbonate de calcium précipité, la silice, la silice précipitée, le sulfate de calcium (anhydre ou hémihydrate ou dihydraté), le sulfate de baryum, le laitier granulé de haut fourneau, les argiles calcinées ou non calcinées broyées, la zéolite broyée, les silicates et aluminosilicates, le talc, la craie, la dolomite broyée, la perlite expansée broyée, la diatomite broyée, la diatomite calcinée broyée, les matériaux cimentaires durcis recyclés broyés (dont les bétons mousses) et leurs mélanges. La composition peut également comprendre des colorants et des agents antimousses. Ce composé additionnel est inerte ou a une très faible réactivité, c’est-à-dire qu’il ne réagit pas en présence d’eau, ou significativement plus lentement qu’un liant hydraulique, comme le laitier cristallisé de haut fourneau. Lorsque la composition d’adjuvant est sous la forme d’une suspension, elle peut comprendre un agent dispersant et un agent stabilisant. L’agent dispersant est de préférence choisi parmi les polymères polycarboxylates polyalcoxylés, les polymères phosphonate polyalcoxylés, les polyacides ou les tensioactifs ou leurs mélanges. L’agent stabilisant est de préférence choisi parmi la cellulose ou les dérivées de cellulose (de préférences les éthers de cellulose ou les esters de cellulose ou leurs mélanges), les polysaccharides (de préférence la gomme guar et ses dérivés, la gomme welan, la gomme xanthane, la gomme diutan ou la gomme gellane ou l’un quelconque de leurs mélanges), l’alcool polyvinylique réticulé, les latex et dérivés, les polyéthylène glycol de haute masse molaire (de préférence Mw > 50 000 g/mol), l’alginate de sodium, les argiles (de préférence la sépiolite ou la bentonite), et leurs mélanges. La suspension peut également comprendre des biocides, des colorants et des agents antimousses. D’autres additifs peuvent être présents dans la composition d’adjuvant de la présente invention. Ces additifs peuvent être choisis par l’homme du métier parmi les additifs typiques des compositions de liant hydraulique et des compositions hydrauliques. On peut notamment citer les alcanolamines, les glycols, les glycérols, les adjuvants réducteurs d’eau et haut réducteurs d’eau, les tensioactifs, des acides carboxyliques ou leurs sels tels que les acides acétique, adipique, gluconique, formique, oxalique, citrique, maléique, lactique, tartrique, malonique et leurs mélanges, les additifs anti-mousses, les additifs entraineurs d’air et/ou les agents de mouture, les retardateurs de prise. De préférence, la composition d’adjuvant comprend en outre une alcanolamine, de préférence choisie parmi la diéthanolisopropanolamine (DEIPA), la triisopropanolamine (TIPA), la N,N-bis(2-hydroxypropyl)-N-(hydroxyéthyl)amine (EDIPA), la triéthanolamine (TEA), la N,N,N′,N′-tetrakis(2-hydroxyethyl)ethylenediamine (THEED) et la methyldiéthanolamine (MDEA), la bis-(2-hydroxypropyl)-amine (DIPA) et la diéthanolamine (DEA), préférentiellement l’alcanolamine est la diéthanolisopropanolamine (DEIPA). La composition d’adjuvant selon l’invention peut en outre comprendre un adjuvant réducteur ou haut réducteur d’eau choisi parmi les polymères polycarboxylates polyalcoxylés et les polymères phosphonate polyalcoxylés, et l’un quelconque de leurs mélanges. De préférence, les polymères polycarboxylate polyalkoxylés comprennent des unités de formules (I) et (II) suivantes : dans lesquelles - « R2 » et « R3 » représentent indépendamment un hydrogène ou un méthyle, - « M » représente indépendamment les uns des autres H + ou un cation de valence v choisi parmi un cation métallique alcalin, un cation métallique alcalino-terreux, un cation métallique bi- ou trivalent, un cation ammonium ou un cation ammonium organique, - lorsque « M » représente H, « v » représente 1, et lorsque « M » représente un cation, « v » est la valence du cation M, - « R7 » et « R8 » représentent indépendamment un hydrogène, un méthyle ou un groupe de formule –COO(M) 1/ v avec M et v tels que définis ci-dessus, - « m » représente 0, 1 ou 2, - « p » représente 0 ou 1, - « X » est O ou N, et - « R1 » représente un groupe alkyle en C1-C20, un groupe cycloalkyle, un groupe alkylaryle, ou -[O-Alkyl] z -OR6, dans lequel le « Alkyl » de chaque unité O-Alkyl du groupe –[O-Alkyl] z - représente indépendamment un alkylène linéaire ou ramifié comprenant de 2 à 4 atomes de carbone, et « R6 » représente H, un groupe alkyle en C1 à C20, un groupe cyclohexyle ou un groupe alkylaryle, et « z » est un nombre entier compris entre 2 et 250, - « a » est un nombre compris entre 0,05 et 0,95, « a » étant la fraction molaire d’unités de formule (I) dans le polymère, et - « b » est un nombre compris entre 0,05 et 0,95, « b » étant la fraction molaire d’unités de formule (II) dans le polymère. De préférence, les polymères phosphonate polyalcoxylés sont de formule (III) suivante : dans laquelle « R5 » est un atome d'hydrogène ou un groupe hydrocarboné monovalent comportant de 1 à 18 atomes de carbone et éventuellement un ou plusieurs hétéroatomes ; les « Ri » sont semblables ou différents entre eux et représentent un alkylène comme l'éthylène, le propylène, le butylène, l'amylène, l'octylène ou le cyclohexène, ou un arylène comme le styrène ou le méthylstyrène, les « Ri » renfermant éventuellement un ou plusieurs hétéroatomes ; « Q » est un groupe hydrocarboné comportant de 2 à 18 atomes de carbone et éventuellement un ou plusieurs hétéroatomes ; « A » est un groupe alkylène comportant de 1 à 5 atomes de carbone ; les « Rj » sont semblables ou différents entre eux et peuvent être choisis parmi: - le groupe A-PO 3 H 2 , A ayant la signification précitée, - le groupe alkyle comportant de 1 à 18 atomes de carbone et pouvant porter des groupements [R5-O(Ri-O)m], R5 et Ri ayant les significations précitées, « m » est un nombre supérieur ou égal à 0, « r » est le nombre des groupes [R5-O(Ri-O)m] portés par l'ensemble des Rj, « q » est le nombre des groupes [R5-O(Ri-O)m] portés par Q, la somme « r+q » est compris entre 1 et 10, « y » est un nombre entier compris entre 1 et 3, « Q », « N » et les « Rj » peuvent former ensemble un ou plusieurs cycles, ce ou ces cycles pouvant en outre contenir un ou plusieurs autres hétéroatomes. Selon un premier mode de réalisation, la composition d’adjuvant comprend, par rapport à la masse totale de la composition d’adjuvant, de 1% à 60% en masse d’un sel de calcium, et du laitier cristallisé de haut fourneau. Selon un deuxième mode de réalisation, la composition d’adjuvant comprend, par rapport à la masse totale de la composition d’adjuvant, de 1% à 60% en masse d’un sel de calcium, et un sel d’aluminium. Selon un troisième mode de réalisation, la composition d’adjuvant comprend, par rapport à la masse totale de la composition d’adjuvant, de 1% à 60% en masse d’un sel de calcium, et un mélange de laitier cristallisé de haut fourneau et de sel d’aluminium. Selon ce mode de réalisation, le ratio massique entre la teneur massique en laitier cristallisé de haut fourneaux et la teneur massique en sel d’aluminium est compris entre 0,1 et 10, de préférence entre 0,2 et 5, de préférence entre 0,5 et 2. Toutes les caractéristiques de la composition d’adjuvant s’appliquent indépendamment à n’importe quel de ces trois modes de réalisation. En particulier, les teneurs et ratios de la description ci-dessus définis relativement au laitier cristallisé de haut fourneau et au sel d’aluminium s’appliquent indépendamment au laitier cristallisé de haut fourneau et au sel d’aluminium. Ainsi, par exemple, dans le premier mode de réalisation, la teneur en laitier cristallisé de haut fourneau est comprise entre 0,5% et 40% en masse, de préférence entre 1% et 30% en masse, de préférence entre 2% et 20% en masse, de préférence entre 3% et 15% en masse, de préférence entre 4% et 10% en masse, par rapport à la masse totale de la composition d’adjuvant ; dans le deuxième mode de réalisation, la teneur en sel d’aluminium est comprise entre 0,5% et 40% en masse, de préférence entre 1% et 30% en masse, de préférence entre 2% et 20% en masse, de préférence entre 3% et 15% en masse, de préférence entre 4% et 10% en masse, par rapport à la masse totale de la composition d’adjuvant ; et par exemple, dans le troisième mode de réalisation, chacun du laitier cristallisé de haut fourneaux et du sel d’aluminium est indépendamment présent en une teneur comprise entre 0,5% et 40% en masse, de préférence entre 1% et 30% en masse, de préférence entre 2% et 20% en masse, de préférence entre 3% et 15% en masse, de préférence entre 4% et 10% en masse, par rapport à la masse totale de la composition d’adjuvant. Composition de liant hydraulique adjuvantée La présente invention a également pour objet une composition de liant hydraulique adjuvantée comprenant : - une composition de liant hydraulique comprenant du laitier granulé de haut fourneau et du sulfate de calcium, et - une composition d’adjuvant selon l’invention. De préférence, la teneur en composition d’adjuvant dans la composition de liant hydraulique adjuvantée, par rapport à la masse totale sèche de la composition de liant hydraulique, est comprise entre 0,05% et 7% en masse, de préférence entre 0,1% et 5% en masse, de préférence entre 0,2% et 4% en masse, de préférence entre 0,3% et 2,5% en masse, de préférence entre 0,3% et 2% en masse. La présente invention concerne donc une composition de liant hydraulique adjuvantée comprenant : - une composition de liant hydraulique comprenant du laitier granulé de haut fourneau et du sulfate de calcium, - un sel de calcium, tel que défini ci-dessus, et - du laitier cristallisé de haut fourneau et/ou un sel d’aluminium, tels que définis ci-dessus. Au sens de la demande, on entend par « composition de liant hydraulique adjuvantée » une composition comprenant la composition de liant hydraulique et la composition d’adjuvant (soit au moins le sel de calcium, et le laitier cristallisé de haut fourneau et/ou le sel d’aluminium) (et éventuellement les adjuvants additionnels), et par « composition de liant hydraulique » la composition de liant hydraulique exempte d’adjuvant. Le sel de calcium, le laitier cristallisé de haut fourneau et le sel d’aluminium sont tels que définis ci-dessus pour la composition d’adjuvant. De préférence, la composition de liant hydraulique comprend (ou est constitué de), par rapport à la masse totale sèche de composition de liant hydraulique : - de 50% à 99% en masse, de préférence de 60% à 98% en masse, de préférence de 70% à 95% en masse de laitier granulé de haut fourneau, - de 1% à 50% en masse, de préférence de 2% à 40% en masse, de préférence de 3% à 30% en masse de sulfate de calcium, et - éventuellement de 0% à 20% en masse, de préférence de 0% à 15% en masse, de préférence de 1% à 10% en masse de clinker. De préférence, la composition de liant hydraulique comprend (ou est constitué de) un ciment sursulfaté. De préférence, la composition de liant hydraulique comprend, par rapport à la masse totale sèche de la composition de liant hydraulique, de 80% à 100% en masse, de préférence de 90% à 100% en masse, de préférence de 95% à 99% en masse, de ciment sursulfaté. Un ciment sursulfaté est un liant hydraulique comprenant principalement du laitier granulé de haut fourneau et du sulfate de calcium. Le laitier granulé de haut fourneau est produit par refroidissement rapide (par exemple trempe à l’eau et projection dans l’eau pulvérisée) d’un laitier en fusion, et contient au moins deux tiers en masse de laitier vitreux (amorphe). Il se distingue donc du laitier cristallisé de haut fourneau de la composition d’adjuvant de l’invention. De préférence, le laitier granulé de haut fourneau est moulu. Le laitier granulé de haut fourneau moulu a de préférence une surface spécifique de 2000 à 10000 cm 2 /g, de préférence de 4000 à 9000 cm 2 /g, plus préférentiellement de 4300 à 8000 cm 2 /g, mesurée avec la méthode par perméabilité à l’air (méthode Blaine) selon la norme EN 196-6. Le sulfate de calcium comprend du gypse (sulfate de calcium dihydraté, CaSO 4 ·2H 2 O) et/ou de l’hémihydrate (CaSO 4 ·1/2 H 2 O) et/ou de l’anhydrite (sulfate de calcium anhydre, CaSO 4 ) ou l’un quelconque de leurs mélanges. De préférence, le laitier granulé de haut fourneau du ciment sursulfaté comprend de 67% à 100% en masse de laitier de haut fourneau sous forme amorphe, par rapport à la masse totale de laitier granulé de haut fourneau contenue dans le ciment sursulfaté, de préférence de 95% à 99% en masse, et le complément étant du laitier de haut fourneau cristallisé. Selon l’invention, la composition de liant hydraulique comprend donc du laitier granulé de haut fourneau, du sulfate de calcium, et éventuellement du clinker. Un ciment sursulfaté selon l’invention est tel que défini dans la norme EN 15743 :2010+A1 :2015. De préférence, le ciment sursulfaté, comprend (ou est constitué de), par rapport à la masse totale sèche de ciment sursulfaté, 75% ou plus, de préférence de 75% à 95% en masse de laitier granulé de haut fourneau, de 5% à 20% en masse de sulfate de calcium, et éventuellement de 0% à 5% en masse de clinker et éventuellement de 0% à 5% de constituants secondaires (tels que définis par la norme EN 15743 :2010+A1 :2015). La composition de liant hydraulique peut également comprendre des additions minérales, à hauteur de ce qui est autorisé par la norme EN 206:2013+A2:2021 et ses Compléments Nationaux. L'expression « additions minérales » désigne les laitiers granulés de haut fourneau (tels que définis dans la norme EN 197-1:2011 paragraphe 5.2.2), les laitiers d'aciérie, les matériaux pouzzolaniques (tels que définis dans la norme EN 197-1:2011 paragraphe 5.2.3), les cendres volantes (telles que définies dans la norme EN 197-1:2011 paragraphe 5.2.4), les schistes calcinés (tels que définis dans la norme EN 197-1:2011 paragraphe 5.2.5), ou encore les fumées de silices (telles que définies dans la norme EN 197-1:2011 paragraphe 5.2.7 ou la norme EN 197-5:2021 paragraphe 5), les calcaires ou leurs mélanges. De préférence, la composition de liant hydraulique adjuvantée comprend, par rapport à la masse totale sèche de la composition de liant hydraulique, de 0,05% à 2% en masse, de préférence de 0,1% à 1,5% en masse, de préférence de 0,2% à 1% en masse, de préférence de 0,2% à 0,8% en masse, de préférence de 0,2% à 0,6% en masse de sel de calcium. De préférence, la composition de liant hydraulique adjuvantée comprend, par rapport à la masse totale sèche de la composition de liant hydraulique, de 0,05% à 1,5% en masse, de préférence de 0,06% à 0,8% en masse, de préférence de 0,07% à 0,6% en masse, de préférence de 0,08% à 0,5% en masse, de préférence de 0,09% à 0,3% en masse de laitier cristallisé de haut fourneau et/ou de sel d’aluminium. De préférence, le ratio massique entre la teneur massique en sel de calcium et la teneur massique en laitier cristallisé de haut fourneau et/ou en sel d’aluminium est compris entre 0,02 et 40, de préférence entre 0,5 et 20, de préférence entre 0,7 et 10, de préférence entre1 et 8, de préférence entre 1,2 et 5, de préférence entre 1,5 et 3. La composition de liant hydraulique adjuvantée peut comprendre en outre au moins un additif tel que décrit ci-dessus pour la composition d’adjuvant. Selon un premier mode de réalisation, la composition de liant hydraulique adjuvantée comprend : - une composition de liant hydraulique telle que définie ci-dessus comprenant du laitier granulé de haut fourneau et du sulfate de calcium, et notamment comprenant du ciment sursulfaté, - un sel de calcium tel que défini ci-dessus, et - du laitier cristallisé de haut fourneau tel que défini ci-dessus. Selon un deuxième mode de réalisation, la composition de liant hydraulique adjuvantée comprend : - une composition de liant hydraulique telle que définie ci-dessus comprenant du laitier granulé de haut fourneau et du sulfate de calcium, et notamment comprenant du ciment sursulfaté, - un sel de calcium tel que défini ci-dessus, et - un sel d’aluminium tel que défini ci-dessus. Selon un troisième mode de réalisation, la composition de liant hydraulique adjuvantée comprend : - une composition de liant hydraulique telle que définie ci-dessus comprenant du laitier granulé de haut fourneau et du sulfate de calcium, et notamment comprenant du ciment sursulfaté, - un sel de calcium tel que défini ci-dessus, et -un mélange de laitier cristallisé de haut fourneau et d’un sel d’aluminium, tels que définis ci-dessus. Toutes les caractéristiques de la composition d’adjuvant et de la composition de liant hydraulique adjuvantée s’appliquent indépendamment à n’importe quel de ces trois modes de réalisation. En particulier, les teneurs et ratios définis relativement au laitier cristallisé de haut fourneau et au sel d’aluminium dans la composition de liant hydraulique adjuvantée s’appliquent indépendamment au laitier cristallisé de haut fourneau et au sel d’aluminium. Ainsi, par exemple, dans le premier mode de réalisation, la teneur en laitier cristallisé de haut fourneau est comprise entre 0,05% et 1,5% en masse, de préférence entre 0,06% et 0,8% en masse, de préférence entre 0,07% et 0,6% en masse, de préférence entre 0,08% et 0,5% en masse, de préférence entre 0,09% et 0,3% en masse par rapport à la masse totale sèche de la composition de liant hydraulique ; dans le deuxième mode de réalisation, la teneur en sel d’aluminium est comprise entre 0,05% et 1,5% en masse, de préférence entre 0,06% et 0,8% en masse, de préférence entre 0,07% et 0,6% en masse, de préférence entre 0,08% et 0,5% en masse, de préférence entre 0,09% et 0,3% en masse par rapport à la masse totale sèche de la composition de liant hydraulique ; et par exemple, dans le troisième mode de réalisation, chacun du laitier cristallisé de haut fourneau et du sel d’aluminium est indépendamment présent en une teneur comprise entre 0,05% et 1,5% en masse, de préférence entre 0,06% et 0,8% en masse, de préférence entre 0,07% et 0,6% en masse, de préférence entre 0,08% et 0,5% en masse, de préférence entre 0,09% et 0,3% en masse par rapport à la masse totale sèche de la composition de liant hydraulique. Composition hydraulique La présente invention concerne également une composition hydraulique comprenant : - une composition de liant hydraulique principalement constituée de laitier granulé de haut fourneau et de sulfate de calcium, et notamment de ciment sursulfaté, telle que définie ci-dessus, - une composition d’adjuvant selon l’invention, - de l’eau, - éventuellement un granulat, et - éventuellement une addition minérale. La présente invention concerne donc une composition hydraulique comprenant : - une composition de liant hydraulique adjuvantée telle que définie ci-dessus, - de l’eau, - éventuellement un granulat, et - éventuellement une addition minérale. La composition hydraulique est de préférence une composition de béton, mortier ou chape. Par « granulats », on entend un ensemble de grains minéraux de diamètre moyen compris entre 0 et 125 mm. Selon leur diamètre, les granulats sont classés dans l’une des six familles suivantes : fillers, sablons, sables, graves, gravillons et ballast (normes EN 12620 et EN 13242+A1). Les granulats les plus utilisés sont les suivants : - les fillers, qui ont un diamètre inférieur à 2 mm et pour lesquels au moins 85% des granulats ont un diamètre inférieur à 1,25 mm et au moins 70% des granulats ont un diamètre inférieur à 0,063 mm, - les sables de diamètre compris entre 0 et 6,3 mm, - les graves de diamètre supérieur à 6,3 mm, - les gravillons de diamètre compris entre 2 mm et 63 mm. Les sables sont donc compris dans la définition de granulat selon l’invention. Les fillers peuvent notamment être d’origine calcaire ou dolomitique. L'expression « additions minérales » désigne les laitiers granulés de haut fourneau (tels que définis dans la norme EN 197-1:2011 paragraphe 5.2.2), les laitiers d'aciérie, les matériaux pouzzolaniques (tels que définis dans la norme EN 197-1:2011 paragraphe 5.2.3), les cendres volantes (telles que définies dans la norme EN 197-1:2011 paragraphe 5.2.4), les schistes calcinés (tels que définis dans la norme EN 197-1:2011 paragraphe 5.2.5), ou encore les fumées de silices (telles que définies dans la norme EN 197-1 :2011 paragraphe 5.2.7 ou la norme EN 197-5:2021 paragraphe 5), les calcaires ou leurs mélanges. La composition hydraulique peut comprendre en outre au moins un additif tel que décrit ci-dessus pour la composition d’adjuvant. Les compositions de liant hydraulique et hydrauliques sont préparées de façon classique par mélange des constituants susmentionnés. La composition d’adjuvant est ajoutée au moment du gâchage ou au moment du broyage de la composition de liant hydraulique. La présente invention concerne également l’utilisation d’une composition d’adjuvant selon l’invention, pour améliorer les résistances mécaniques en compression de préférence à court terme, d’une composition de liant hydraulique comprenant du laitier granulé de haut fourneau et du sulfate de calcium, et notamment comprenant un ciment sursulfaté. Les expressions « de … à … », « entre … et … », « allant de … à … », « varie de … à … », et « moins de … » doivent se comprendre bornes incluses, sauf si le contraire est précisé. L’invention est illustrée dans les exemples qui suivent. Exemple 1 : Description des compositions d’adjuvan t Les compositions d’adjuvants ont été préparées en mélangeant les ingrédients décrits dans le tableau suivant avec les teneurs indiquées, exprimées par rapport à la masse totale de la composition d’adjuvant. Les compositions d’adjuvants ont été préparées et mélangés, selon les teneurs indiquées dans le Tableau 1, à l’aide d’un mélangeur dynamique 3D (mouvements de rotation, translation et inversion) pendant une durée de 15 minutes. Dihydroxyde de calcium Ca(OH) 2 Laitier cristallisé de haut fourneau (moulu) Trihydroxyde d’aluminium Al(OH) 3 Filler siliceux C1* 20 % - - Qsp 100 C2* - 5 % - Qsp 100 C3* - - 5 % Qsp 100 C4 20 % 5 % - Qsp 100 C5 20 % - 5 % Qsp 100 C6 20 % 5 % 5 % Qsp 100 C7 20 % 5 % 10 % Qsp 100 * : comparatif [Tableau 2] Granulométrie et Surface Spécifique Blaine du laitier cristallisé de haut fourneau moulu et du filler siliceux Laitier cristallisé de haut fourneau (moulu) Filler siliceux D10 (µm) 1,4 8,8 D50 (µm) 13,6 64 D90 (µm) 49,4 177 Surface Spécifique Blaine (cm 2 /g) 5000 2000 Exemple 2 : Test des compositions d’adjuvant dans des composition s hydrauliques type mortier Le mortier utilisé présente la composition du tableau 3 ci-dessous. Sable semi-concassé 0/4 mm 1450 g Ciment sursulfaté (CSS) 600 g Eau efficace 240 g Ratio E eff icace /L tot al 0,4 Polymère 1 (% sec/liant total) 0,061 % Polymère 2 (% sec/liant total) 0,091 % Les polymères à effet superplastifiant utilisés pour adjuvanter le mortier sont les suivants : - Polymère 1 constitué des unités suivantes : avec a = 82,3, b = 17,7 et z = 53. - Polymère 2 constitué des unités suivantes : avec a = 55, b = 23,5, c = 21,5 et z = 17. [Tableau 4] Composition minéralogique du ciment sursulfaté (CSS) déterminée par diffraction des rayons X et affinement Rietveld Phases minéralogiques % massique Phase amorphe 86,7 Anhydrite (CaSO 4 ) 9,2 Gypse (CaSO 4 , 2H 2 O) 0,5 Calcite (CaCO 3 ) 0,7 Melilite 0,8 Quartz (SiO 2 ) 0,3 Periclase (MgO) 0,1 Dolomie (CaMgCO 3 ) 0,5 [Tableau 5] Composition élémentaire de la phase amorphe du ciment sursulfaté (CSS) déterminée par spectrométrie de fluorescence des rayons X Oxydes % massique Al 2 O 3 10,01% CaO 39,94% Fe 2 O 3 0,46% K2O 0,47% MgO 5,93% Mn 2 O 3 0,17% Na 2 O 0,22% SiO 2 33,10% TiO 2 0,47% [Tableau 6] Granulométrie et Surface Spécifique Blaine du ciment sursulfaté (CSS) CSS D10 (µm) 1,5 D50 (µm) 10,9 D90 (µm) 33,8 Surface Spécifique Blaine (cm 2 /g) 4552 Les compositions de l’exemple 1 ont été ajoutées à ce mortier dans les teneurs du tableau suivant (exprimées en pourcentage massique de chaque adjuvant par rapport à la masse totale sèche de liant). Dihydroxyde de calcium Ca(OH) 2 Laitier cristallisé de haut fourneau (moulu) Trihydroxyde d’aluminium Al(OH) 3 Etalement initial (mm) Résistance mécanique en compression 24 h à T=20°C (MPa) (selon la norme NF EN 196-1) Ecart-type Rc 24h (MPa) CH0* - - - 310 3,1 0,1 CH1* 0,40% - - 360 6,1 0,0 CH2* - 0,10% - 375 2,8 0,1 CH3* - - 0,10% 360 0,5 0,0 CH4 0,40% 0,10% - 365 6,6 0,1 CH5 0,40% - 0,10% 360 7,0 0,1 CH6 0,40% 0,10% 0,10% 360 7,4 0,1 CH7 0,40% 0,10% 0,20% 345 8,8 0,1 * : comparatif Ces résultats démontrent clairement l’effet de synergie entre l’hydroxyde de calcium et le laitier cristallisé de haut fourneau et/ou l’hydroxyde d’aluminium. En effet, utilisés seuls, le laitier cristallisé de haut fourneau et l’hydroxyde d’aluminium ont un effet délétère sur les résistances mécaniques en compression à 24 heures ; mais en mélange avec l’hydroxyde de calcium, ils améliorent son effet sur les résistances mécaniques en compression. Composition d’adjuvant comprenant, par rapport à la masse totale de la composition d’adjuvant : - de 1% à 60% en masse d’un sel de calcium, et - du laitier cristallisé de haut fourneau et/ou un sel d’aluminium. Composition d’adjuvant selon la revendication 1, dans laquelle la teneur en laitier cristallisé de haut fourneau et/ou en sel d’aluminium est comprise entre 0,5% et 40% en masse, de préférence entre 1% et 30% en masse, de préférence entre 2% et 20% en masse, par rapport à la masse totale de la composition d’adjuvant. Composition d’adjuvant selon la revendication 1 ou 2, dans laquelle le sel de calcium est choisi parmi le chlorure de calcium, le nitrate de calcium, le dihydroxyde de calcium, le sulfate de calcium, l’oxalate de calcium, l’acétate de calcium, le thiocyanate de calcium, de préférence le sel de calcium est le dihydroxyde de calcium. Composition d’adjuvant selon l’une quelconque des revendications précédentes, dans laquelle le sel d’aluminium est choisi parmi le carbonate d’aluminium, le chlorure d’aluminium, le nitrate d’aluminium, le trihydroxyde d’aluminium, le sulfate d’aluminium, l’oxalate d’aluminium, l’acétate d’aluminium, le thiocyanate d’aluminium, de préférence le sel d’aluminium est le trihydroxyde d’aluminium. Composition d’adjuvant selon l’une quelconque des revendications précédentes, dans laquelle le ratio massique entre la teneur massique en sel de calcium et la teneur massique en laitier cristallisé de haut fourneau et/ou en sel d’aluminium est compris entre 0,02 et 40, de préférence entre 0,5 et 20, de préférence entre 0,7 et 10, de préférence entre 1 et 8, de préférence entre 1,2 et 5, de préférence entre 1,5 et 3. Composition d’adjuvant selon l’une quelconque des revendications précédentes, dans laquelle le laitier cristallisé de haut fourneau comprend de 0% à 40% en masse de phase amorphe et de 60% à 100% en masse de phase cristalline, par rapport à la masse totale de laitier cristallisé de haut fourneau, de préférence de 0% à 20% en masse de phase amorphe et de 80% à 100% en masse de phase cristalline. Composition d’adjuvant selon l’une quelconque des revendications précédentes, dans laquelle la taille des particules de laitier cristallisé de haut fourneau est comprise entre 10 nm et 500 µm, de préférence entre 0,2 µm et 400 µm. Composition d’adjuvant selon l’une quelconque des revendications précédentes, comprenant en outre un adjuvant réducteur ou haut réducteur d’eau choisi parmi les polymères polycarboxylates polyalcoxylés et les polymères phosphonate polyalcoxylés, et l’un quelconque de leurs mélanges. Composition d’adjuvant selon l’une quelconque des revendications précédentes, se présentant sous la forme d’une suspension, de préférence aqueuse, ou d’une poudre, et préférentiellement est sous la forme d’une suspension aqueuse. Composition de liant hydraulique adjuvantée comprenant : - une composition de liant hydraulique comprenant du laitier granulé de haut fourneau et du sulfate de calcium, notamment comprenant un ciment sursulfaté, et - une composition d’adjuvant selon l’une quelconque des revendications 1 à 9. Composition de liant hydraulique adjuvantée selon la revendication 10, dans laquelle la teneur en composition d’adjuvant est comprise entre 0,05% et 7% en masse, de préférence entre 0,1% et 5% en masse, de préférence entre 0,2% et 4% en masse, de préférence entre 0,3% et 2,5% en masse, de préférence entre 0,3% et 2% en masse, par rapport à la masse totale sèche de la composition de liant hydraulique. Composition de liant hydraulique adjuvantée selon la revendication 10 ou 11, dans laquelle la composition de liant hydraulique comprend, par rapport à la masse totale sèche de la composition de liant hydraulique : - de 50% à 99% en masse, de préférence de 60% à 98% en masse, de préférence de 70% à 95% en masse de laitier granulé de haut fourneau, - de 1% à 50% en masse, de préférence de 2% à 40% en masse, de préférence de 3% à 30% en masse de sulfate de calcium, et - éventuellement de 0% à 20% en masse, de préférence de 0% à 15% en masse, de préférence de 1% à 10% en masse de clinker. Composition de liant hydraulique adjuvantée selon l’une quelconque des revendications 10 à 12, dans laquelle la composition de liant hydraulique comprend un ciment sursulfaté. Composition de liant hydraulique adjuvantée selon l’une quelconque des revendications 10 à 13, comprenant, par rapport à la masse totale sèche de la composition de liant hydraulique : - de 0,05% à 2% en masse de sel de calcium, et - de 0,05% à 1,5% en masse de laitier cristallisé de haut fourneau et/ou de sel d’aluminium. Composition hydraulique comprenant : - une composition de liant hydraulique comprenant du laitier granulé de haut fourneau et du sulfate de calcium, et notamment comprenant un ciment sursulfaté, - une composition d’adjuvant telle que définie selon l’une quelconque des revendications 1 à 9, - de l’eau, - éventuellement un granulat, et - éventuellement une addition minérale. Utilisation d’une composition d’adjuvant telle que définie selon l’une quelconque des revendications 1 à 9, pour améliorer les résistances mécaniques en compression, de préférence à court terme, d’une composition de liant hydraulique comprenant du laitier granulé de haut fourneau et du sulfate de calcium, et notamment comprenant un ciment sursulfaté.